(57)【要約】本発明は、支持塩の溶解能力が高く且つ粘度が低い、下記式（Ｉ）：    Ｒ１３Ｐ＝Ｎ−Ｘ  ・・・  （Ｉ）（式中、Ｒ１は、それぞれ独立してハロゲン元素又は一価の置換基を表し；Ｘは、炭素、ケイ素、窒素、リン、酸素及び硫黄からなる群から選ばれる元素の少なくとも１種を含む有機基を表す）で表されるホスファゼン誘導体よりなる電気二重層キャパシタの非水電解液用添加剤、並びに該添加剤を含有する電解液を備え、ハイレート特性に優れた非水電解液電気二重層キャパシタに関する。【特許請求の範囲】
【請求項１】
下記式（Ｉ）で表されるホスファゼン誘導体よりなる電気二重層キャパシタの非水電解液用添加剤。
2004059671.tif 000010
（式中、Ｒ１は、それぞれ独立してハロゲン元素又は一価の置換基を表し；Ｘは、炭素、ケイ素、窒素、リン、酸素及び硫黄からなる群から選ばれる元素の少なくとも１種を含む有機基を表す。）
【請求項２】
前記式（Ｉ）のＲ１の少なくとも１つがハロゲンであることを特徴とする請求項１に記載の電気二重層キャパシタの非水電解液用添加剤。
【請求項３】
前記ハロゲンがフッ素であることを特徴とする請求項２に記載の電気二重層キャパシタの非水電解液用添加剤。
【請求項４】
前記式（Ｉ）のＲ１が、アルコキシ基、フェノキシ基、アルキル基、アリール基、アシル基、アミノ基、アルキルチオ基及びアリールチオ基の何れかであることを特徴とする請求項１に記載の電気二重層キャパシタの非水電解液用添加剤。
【請求項５】
前記式（Ｉ）のＸが、下記式（ＩＡ）、式（ＩＢ）、式（ＩＣ）、式（ＩＤ）及び式（ＩＥ）の何れかで表されることを特徴とする請求項１に記載の電気二重層キャパシタの非水電解液用添加剤。
2004059671.tif 000011
［式（ＩＡ）、式（ＩＢ）、式（ＩＣ）、式（ＩＤ）及び式（ＩＥ）において、Ｒ２、Ｒ３、Ｒ４、Ｒ５及びＲ６は、それぞれ独立してハロゲン元素又は一価の置換基を表し；Ｙは、酸素、硫黄、又は炭素、ケイ素、窒素及びリンからなる群から選ばれる元素の少なくとも１種を含む有機基を表す。］
【請求項６】
請求項１〜５の何れかに記載の電気二重層キャパシタの非水電解液用添加剤及び支持塩を含有する非水電解液と、正極と、負極とを備えた非水電解液電気二重層キャパシタ。
【請求項７】
前記非水電解液中の前記ホスファゼン誘導体の含有量が１．０体積％以上である請求項６に記載の非水電解液電気二重層キャパシタ。
【請求項８】
前記非水電解液中の前記ホスファゼン誘導体の含有量が２体積％以上である請求項７に記載の非水電解液電気二重層キャパシタ。
【請求項９】
前記非水電解液中の前記ホスファゼン誘導体の含有量が５体積％以上である請求項８に記載の非水電解液電気二重層キャパシタ。
【請求項１０】
前記非水電解液中の前記ホスファゼン誘導体の含有量が１０体積％以上である請求項９に記載の非水電解液電気二重層キャパシタ。
【発明の詳細な説明】
【技術分野】  本発明は、電気二重層キャパシタの非水電解液用添加剤及び該添加剤を非水電解液に添加した非水電解液電気二重層キャパシタに関し、特に支持塩の溶解能力が高く且つ粘度が低い電気二重層キャパシタの非水電解液用添加剤及びハイレート特性（急速充放電特性）に優れた非水電解液電気二重層キャパシタに関するものである。
【背景技術】  非水電解液電気二重層キャパシタは、分極性電極と電解質との間に形成される電気二重層を利用したコンデンサであり、１９７０年代に開発製品化され、１９８０年代に揺籃期を迎え、１９９０年代から成長展開期を迎えた製品である。かかる非水電解液電気二重層キャパシタは、電極表面において電解液から電気的にイオンを吸着するサイクルが充放電サイクルである点で、物質移動を伴う酸化還元反応のサイクルが充放電サイクルである電池とは異なる。このため、非水電解液電気二重層キャパシタは、電池と比較して、瞬間充放電特性に優れ、充放電を繰り返してもこの瞬間充放電特性は殆ど劣化しない。また、非水電解液電気二重層キャパシタにおいては、充放電時に充放電過電圧がないため、簡単でかつ安価な電気回路で足りる。更に、残存容量が分かり易く、−３０〜９０℃の広範囲の温度条件下に亘って耐久温度特性を有し、無公害性である等、電池に比較して優れた点が多いため、近年地球環境に優しい新エネルギー貯蔵製品として脚光を浴びている。
前記電気二重層キャパシタは、正・負の分極性電極と電解質とを有するエネルギー貯蔵デバイスであり、前記分極性電極と電解質との接触界面においては、極めて短い距離を隔てて正・負の電荷が対向して配列し、電気二重層を形成している。電解質は、電気二重層を形成するためのイオン源としての役割を担うため、分極性電極と同様に、エネルギー貯蔵デバイスの基本特性を左右する重要な物質である。該電解質としては、従来、水系電解液、非水電解液及び固体電解質等が知られているが、電気二重層キャパシタのエネルギー密度の向上の点から、高い作動電圧を設定可能な非水電解液が特に脚光を浴び、実用化が進んでいる。かかる非水電解液としては、例えば、炭酸カーボネート（炭酸エチレン、炭酸プロピレン等）、γ−ブチロラクトン等の高誘電率の有機溶媒に、（Ｃ２Ｈ５）４Ｐ・ＢＦ４や、（Ｃ２Ｈ５）４Ｎ・ＢＦ４等の溶質（支持塩）を溶解させた非水電解液が現在実用化されている。
しかし、これらの非水電解液においては、溶媒の引火点が低く、非水電解液電気二重層キャパシタが発熱等により発火した際に、電解液に引火し、電解液表面に炎が燃え広がるため、危険性が高いという問題があった。また、非水電解液電気二重層キャパシタの発熱につれ、前述の有機溶媒をベースとする非水電解液が気化・分解してガスを発生したり、発生したガスによって非水電解液電気二重層キャパシタの破裂が起こったり、発火して非水電解液に引火し、電解液表面に炎が燃え広がるため、危険性が高いという問題があった。
これに対し、特定のホスファゼン誘導体を電解液に添加することにより、電解液の発火・引火の危険性を大幅に減じた非水電解液電気二重層キャパシタが知られている（特開２００１−２１７１５２号公報、特開２００１−２１７１５４号公報参照）。該電気二重層キャパシタにおいては、ホスファゼン誘導体から誘導される窒素ガス或いはハロゲンガス等の作用によって、前記非水電解液に自己消火性ないし難燃性が付与され、発火・引火の危険性が低減されている。また、ホスファゼン誘導体を構成するリンには、電気二重層キャパシタを構成する高分子材料の連鎖分解を抑制する作用があるため、発火・引火の危険性が効果的に低減されている。
しかしながら、特開２００１−２１７１５２号公報、特開２００１−２１７１５４号公報に記載の環状ホスファゼン誘導体は、支持塩を溶かす能力が極めて乏しいものが多く、該環状ホスファゼン誘導体を非水電解液に多量に添加した場合、電解液のイオン導電率が低下して電気伝導率が低下するため、電気二重層キャパシタの急速放電特性及び急速充電特性が劣る。近年、研究が盛んな電気自動車の補助電源用の電気二重層キャパシタには、急発進（急速放電）特性やブレーキ時のエネルギー回生（急速充電）特性が求められるため、電解液に環状ホスファゼン誘導体を多量に添加した電気二重層キャパシタは、難燃性付与には効果的ではあるものの、電気自動車の補助電源用電気二重層キャパシタとしては更なる急速充放電の安定性に課題があった。また、かかる傾向は、室温よりも低温において顕著であるため、特に低温環境下での急速放電及び急速充電特性に問題があった。
一方、特開２００１−２１７１５２号公報、特開２００１−２１７１５４号公報に記載の鎖状ホスファゼン誘導体は、支持塩を溶解する能力は充分であるが、環状ホスファゼン誘導体に比べて粘度が若干高く、このため、該鎖状ホスファゼン誘導体を電解液に添加すると、電気二重層キャパシタの電気伝導率が低下する傾向がある。電気伝導率の低下は、上記の急速放電及び急速充電特性の低下の原因となるため、電解液に鎖状ホスファゼン誘導体を添加した電気二重層キャパシタも、急速放電及び急速充電特性に問題があった。
【発明の開示】
そこで、本発明の目的は、上記従来技術の問題を解決し、支持塩の溶解能力が高く且つ粘度が低い電気二重層キャパシタの非水電解液用添加剤及び該添加剤を非水電解液中に含有しハイレート特性（急速充放電特性）に優れた非水電解液電気二重層キャパシタを提供することにある。
本発明者らは、上記目的を達成するために鋭意検討した結果、特定の鎖状ホスファゼン誘導体が、低粘度で且つ高い支持塩溶解能力を有し、該ホスファゼン誘導体を非水電解液電気二重層キャパシタの電解液に添加することにより、該電気二重層キャパシタの急速放電特性及び急速充電特性が向上することを見出し、本発明を完成させるに至った。
即ち、本発明の電気二重層キャパシタの非水電解液用添加剤は、下記式（Ｉ）で表されるホスファゼン誘導体よりなることを特徴とする。
2004059671.tif 000002
（式中、Ｒ１は、それぞれ独立してハロゲン元素又は一価の置換基を表し；Ｘは、炭素、ケイ素、窒素、リン、酸素及び硫黄からなる群から選ばれる元素の少なくとも１種を含む有機基を表す。）
本発明の電気二重層キャパシタの非水電解液用添加剤の好適例においては、前記式（Ｉ）のＲ１の少なくとも１つがハロゲンである。ここで、該ハロゲンはフッ素であるのが特に好ましい。
本発明の電気二重層キャパシタの非水電解液用添加剤の他の好適例においては、前記式（Ｉ）のＲ１が、アルコキシ基、フェノキシ基、アルキル基、アリール基、アシル基、アミノ基、アルキルチオ基及びアリールチオ基の何れかである。
本発明の電気二重層キャパシタの非水電解液用添加剤の他の好適例においては、前記式（Ｉ）のＸが、下記式（ＩＡ）、式（ＩＢ）、式（ＩＣ）、式（ＩＤ）及び式（ＩＥ）の何れかで表される。
2004059671.tif 000003
［式（ＩＡ）、式（ＩＢ）、式（ＩＣ）、式（ＩＤ）及び式（ＩＥ）において、Ｒ２、Ｒ３、Ｒ４、Ｒ５及びＲ６は、それぞれ独立してハロゲン元素又は一価の置換基を表し；Ｙは、酸素、硫黄、又は炭素、ケイ素、窒素及びリンからなる群から選ばれる元素の少なくとも１種を含む有機基を表す。］
また、本発明の非水電解液電気二重層キャパシタは、上記電気二重層キャパシタの非水電解液用添加剤及び支持塩を含有する非水電解液と、正極と、負極とを備えたことを特徴とする。
本発明の非水電解液電気二重層キャパシタの好適例においては、前記非水電解液中の前記ホスファゼン誘導体の含有量が１．０体積％以上である。ここで、前記非水電解液中の前記ホスファゼン誘導体の含有量は、支持塩の劣化防止の観点から２体積％以上がより好ましく、電解液に難燃性を付与する観点から５体積％以上が更に好ましく、電解液に不燃性を付与する観点から１０体積％以上が特に好ましい。
発明を実施するための最良の態様
以下に、本発明を詳細に説明する。
＜電気二重層キャパシタの非水電解液用添加剤＞
本発明の電気二重層キャパシタの非水電解液用添加剤は、上記式（Ｉ）で表されるホスファゼン誘導体よりなる。該ホスファゼン誘導体は、鎖状構造であるため比誘電率が高く、支持塩の溶解能力が高い。また、電気陰性度の高いハロゲンを直接リン又は硫黄に結合させた化合物は、非常に低粘度である。このため、該ホスファゼン誘導体を含む非水電解液は、イオン導電率が高く、該非水電解液を用いた非水電解液電気二重層キャパシタは、急速充電特性及び急速放電特性に優れる。
また、従来の非水電解液に、上記ホスファゼン誘導体を含有させることにより、ホスファゼン誘導体から誘導される窒素ガス及びリン酸エステル等の作用によって、非水電解液電気二重層キャパシタの熱暴走時に優れた安全性が付与され、発火等の危険性を低減することが可能となる。また、リンには、電気二重層キャパシタを構成する高分子材料の連鎖分解を抑制する作用があるため、効果的に電気二重層キャパシタの安全性を向上させることができる。
更に、非水電解液電気二重層キャパシタにおいては、非水電解液中の電解液或いは支持塩の分解又は反応によって生成する化合物が、電極及びその周辺部材を腐食させたり、また、この分解又は反応により支持塩自体の量が減少するので、電気特性に支障をきたし、キャパシタの性能を悪化させると考えられる。一方、ホスファゼン誘導体は、電解液或いは支持塩の分解又は反応を抑制し（特にＰＦ６塩に対して有効に働く）、安定化に寄与する。したがって、従来の非水電解液に、ホスファゼン誘導体を添加することにより、電気特性を維持しつつ、劣化を防止することが可能となる。
上記式（Ｉ）で表されるホスファゼン誘導体の２５℃での粘度は、４．５ｍＰａ・ｓ（ｃＰ）以下であれば特に制限はないが、導電性の向上及び低温特性の向上の観点からは、３．８ｍＰａ・ｓ（ｃＰ）以下が好ましく、２．９ｍＰａ・ｓ（ｃＰ）以下がより好ましい。ここで、本発明において、粘度は、粘度測定計［Ｒ型粘度計Ｍｏｄｅｌ  ＲＥ５００−ＳＬ、東機産業（株）製］を用い、１ｒｐｍ、２ｒｐｍ、３ｒｐｍ、５ｒｐｍ、７ｒｐｍ、１０ｒｐｍ、２０ｒｐｍ及び５０ｒｐｍの各回転速度で１２０秒間づつ測定し、指示値が５０〜６０％となった時の回転速度を分析条件とし、その際に測定した値である。
上記式（Ｉ）で表されるホスファゼン誘導体の支持塩の飽和溶解量は、例えば、（Ｃ２Ｈ５）４Ｎ・ＢＦ４を支持塩とした場合、該ホスファゼン誘導体１０００ｍＬ当り１．５〜３．０ｍｏｌであり、導電性及び低温特性をより好適に向上させる観点からは、２ｍｏｌ以上であるのが好ましい。
上記式（Ｉ）において、Ｒ１は、独立してハロゲン元素又は一価の置換基を示し、ハロゲン元素としては、フッ素、塩素、臭素等が好適であり、これらの中でも、低粘度である点で特にフッ素が好ましい。一方、一価の置換基としては、アルコキシ基、フェノキシ基、アルキル基、アリール基、アシル基、アミノ基、アルキルチオ基、アリールチオ基等が挙げられる。これらの中でも、調製が容易な点で、アルコキシ基、フェノキシ基、アミノ基が好ましい。
前記アルコキシ基としては、メトキシ基、エトキシ基、プロポキシ基、ブトキシ基等や、二重結合を含むアリルオキシ基等の他、メトキシエトキシ基、メトキシエトキシエトキシ基等のアルコキシ置換アルコキシ基等が挙げられる。前記フェノキシ基としては、フェノキシ基、メチルフェノキシ基、メトキシフェノキシ基等が挙げられる。前記アルキル基としては、メチル基、エチル基、プロピル基、ブチル基、ペンチル基等が挙げられる。前記アシル基としては、ホルミル基、アセチル基、プロピオニル基、ブチリル基、イソブチリル基、バレリル基等が挙げられる。前記アリール基としては、フェニル基、トリル基、ナフチル基等が挙げられる。前記アミノ基としては、アミノ基、メチルアミノ基、ジメチルアミノ基、エチルアミノ基、ジエチルアミノ基、アジリジル基、ピロリジル基等が挙げられる。前記アルキルチオ基としては、メチルチオ基、エチルチオ基、フェニルチオ基等が挙げられる。前記アリールチオ基としては、フェニルチオ基、トリルチオ基、ナフチルチオ基等が挙げられる。
上記一価の置換基中の水素元素は、ハロゲン元素で置換されていてもよい。また、式（Ｉ）のＲ１は、総て同一の種類の置換基でもよく、それらの内の幾つかが異なる種類の置換基でもよい。特にＲ１のうち少なくとも１つがハロゲンである場合、難燃性が向上する点でより好ましく、更にそのハロゲンがフッ素である場合、低粘度である点で特に好ましい。
上記式（Ｉ）において、Ｘとしては、上記式（ＩＡ）〜（ＩＥ）の何れかで表される構造を有する有機基が好ましい。但し、式（ＩＡ）〜（ＩＥ）において、Ｒ２〜Ｒ６は、それぞれ独立してハロゲン元素又は一価の置換基を表す。ここで、Ｒ２〜Ｒ６としては、式（Ｉ）のＲ１で述べたのと同様のハロゲン元素及び一価の置換基が何れも好適に挙げられる。Ｒ２、Ｒ５、Ｒ６は、同一有機基内において、それぞれ同一の種類でも、互いに異なる種類でもよく、また、互いに結合して環を形成してもよい。また、Ｙとしては、例えば、ＮＲ（Ｒは、アルキル基、アルコキシル基、フェニル基等を表す。以下同様。）基、酸素、硫黄、又は炭素、リン、ホウ素、ケイ素等の元素を含む基等が挙げられ、これらの中でもＮＲ基、酸素、硫黄が好ましい。
＜非水電解液電気二重層キャパシタ＞
本発明の非水電解液電気二重層キャパシタは、上述した電気二重層キャパシタの非水電解液用添加剤及び支持塩を含有する非水電解液と、正極と、負極とを備える。非水電解液に含まれる支持塩としては、従来公知のものから選択できるが、電解液における電気伝導性等が良好な点で、四級アンモニウム塩が好ましい。該四級アンモニウム塩は、前記電解液において、電気二重層を形成するためのイオン源としての役割を担う溶質であり、電解液の電気伝導性等の電気特性を効果的に向上させることが可能な点で、多価イオンを形成し得る四級アンモニウム塩が好ましい。
前記四級アンモニウム塩としては、例えば、（ＣＨ３）４Ｎ・ＢＦ４、（ＣＨ３）３Ｃ２Ｈ５Ｎ・ＢＦ４、（ＣＨ３）２（Ｃ２Ｈ５）２Ｎ・ＢＦ４、ＣＨ３（Ｃ２Ｈ５）３Ｎ・ＢＦ４、（Ｃ２Ｈ５）４Ｎ・ＢＦ４、（Ｃ３Ｈ７）４Ｎ・ＢＦ４、ＣＨ３（Ｃ４Ｈ９）３Ｎ・ＢＦ４、（Ｃ４Ｈ９）４Ｎ・ＢＦ４、（Ｃ６Ｈ１３）４Ｎ・ＢＦ４、（Ｃ２Ｈ５）４Ｎ・ＣｌＯ４、（Ｃ２Ｈ５）４Ｎ・ＡｓＦ６、（Ｃ２Ｈ５）４Ｎ・ＳｂＦ６、（Ｃ２Ｈ５）４Ｎ・ＣＦ３ＳＯ３、（Ｃ２Ｈ５）４Ｎ・Ｃ４Ｆ９ＳＯ３、（Ｃ２Ｈ５）４Ｎ・（ＣＦ３ＳＯ２）２Ｎ、（Ｃ２Ｈ５）４Ｎ・ＢＣＨ３（Ｃ２Ｈ５）３、（Ｃ２Ｈ５）４Ｎ・Ｂ（Ｃ２Ｈ５）４、（Ｃ２Ｈ５）４Ｎ・Ｂ（Ｃ４Ｈ９）４、（Ｃ２Ｈ５）４Ｎ・Ｂ（Ｃ６Ｈ５）４等が好適に挙げられる。また、これらの四級アンモニウム塩の陰イオン部（例えば、・ＢＦ４、・ＣｌＯ４、・ＡｓＦ６等）を、・ＰＦ６で置き換えたヘキサフルオロリン酸塩も好ましい。これらの中でも、分極率を大きくすることで、溶解度を向上させることができる点では、異なるアルキル基がＮ原子に結合した四級アンモニウム塩が好ましい。更に、前記四級アンモニウム塩としては、例えば、以下の式（ａ）〜（ｊ）で表わされる化合物等も好適に挙げられる。ここで、式（ａ）〜（ｊ）において、Ｍｅはメチル基を、Ｅｔはエチル基を表わす。
2004059671.tif 000004
これらの四級アンモニウム塩の中でも、特に、高い電気伝導性を確保する点からは、陽イオンとして（ＣＨ３）４Ｎ＋や、（Ｃ２Ｈ５）４Ｎ＋等を発生し得る塩が好ましい。また、式量が小さい陰イオンを発生し得る塩が好ましい。これらの四級アンモニウム塩は、１種単独で使用してもよく、２種以上を併用してもよい。
式（Ｉ）で表されるホスファゼン誘導体は、上述のように支持塩の溶解能力が高く、低粘度であるため、電解液のイオン導電率が向上する。そのため、該電解液を用いた本発明の非水電解液電気二重層キャパシタは、電気伝導率が高く、急速放電特性及び急速充電特性に優れ、また低温特性にも優れる。
前記支持塩の非水電解液に対する配合量としては、前記電解液（溶媒成分）１Ｌに対し、０．５〜１．５ｍｏｌが好ましく、０．５〜１．０ｍｏｌがより好ましい。配合量が０．５ｍｏｌ未満の場合には、非水電解液の充分な電気伝導性等の電気特性を確保することができないことがある一方、１．５ｍｏｌを超える場合には、非水電解液の粘度が上昇し、急速充放電特性や低温特性が損なわれることがある。
本発明の非水電解液電気二重層キャパシタの電解液は、支持塩及び上記式（Ｉ）で表されるホスファゼン誘導体の他、非プロトン性有機溶媒を含んでもよい。非プロトン性有機溶媒は、電気特性の点から、低粘度で電気伝導率の高いものが良い。
上記非プロトン性有機溶媒としては、特に制限はないが、例えば、エーテル化合物、エステル化合物、ニトリル化合物等が挙げられる。具体的には、１，２−ジメトキシエタン、テトラヒドロフラン、ジメチルカーボネート、ジエチルカーボネート、エチルメチルカーボネート、エチレンカーボネート、プロピレンカーボネート、ジフェニルカーボネート、γ−ブチロラクトン、γ−バレロラクトン、アセトニトリル等が好適に挙げられる。これらの中でも、エチレンカーボネート、プロピレンカーボネート、γ−ブチロラクトン等の環状エステル化合物、ジメチルカーボネート、ジエチルカーボネート、エチルメチルカーボネート等の鎖状エステル化合物、１，２−ジメトキシエタン等の鎖状エーテル化合物等が好適である。環状のエステル化合物は、比誘電率が高く支持塩の溶解能に優れる点で、また、鎖状のエステル化合物及びエーテル化合物は、低粘度であるため電解液の低粘度化の点で好適である。これらは１種単独で使用してもよく、２種以上を併用してもよい。非プロトン性有機溶媒の２５℃における粘度としては、特に制限はないが、５ｍＰａ・ｓ（ｃＰ）以下が好ましく、３．０ｍＰａ・ｓ（ｃＰ）以下がより好ましい。
本発明の非水電解液電気二重層キャパシタの電解液の２５℃における粘度は、１．０〜５．０ｍＰａ・ｓ（ｃＰ）が好ましく、１．０〜４．０ｍＰａ・ｓ（ｃＰ）が更に好ましい。該電解液には、上記ホスファゼン誘導体が含まれるため粘度が低く、そのため、該電解液を用いた本発明の非水電解液電気二重層キャパシタは、電気伝導率が高く、急速放電特性及び急速充電特性に優れる。
本発明の非水電解液電気二重層キャパシタの電解液中の上記ホスファゼン誘導体の含有量は、該電気二重層キャパシタのハイレート特性（急速充放電特性）を好適に向上する観点から、１．０体積％以上が好ましい。上記ホスファゼン誘導体の含有量が、前記数値範囲内であれば、好適に電気二重層キャパシタのハイレート特性を向上させることができる。また、該ホスファゼン誘導体は粘度が低いだけでなく、セパレーターや電極へのぬれ性が高いため、この効果も電池特性の向上に反映される。
本発明の非水電解液電気二重層キャパシタの電解液中の上記ホスファゼン誘導体の含有量は、電解液に「耐劣化性」を好適に付与し得る観点から、２体積％以上が好ましい。上記ホスファゼン誘導体の含有量が、前記数値範囲内であれば、好適に劣化を抑制することができる。ここで、「劣化」とは、電解液及び支持塩の分解又は反応に伴う化合物の生成による、電極及びその周辺部材の腐食、及びそれに伴う支持塩の濃度減少をいい、該劣化防止の効果を下記安定性評価方法により評価した。
−安定性評価方法−
（１）  先ず、支持塩を含む非水電解液を調製後、水分率を測定する。次に、ＮＭＲ、ＧＣ−ＭＳにより、非水電解液中のフッ化水素の濃度を測定する。更に、目視により非水電解液の色調を観察した後、電気伝導性を測定する。
（２）  上記非水電解液を２ヶ月間グローブボックス内で放置した後、再び、水分率、フッ化水素の濃度を測定し、色調を観察し、電気伝導性を測定し、得られた数値の変化により安定性を評価する。
また、本発明の非水電解液電気二重層キャパシタの電解液中の上記ホスファゼン誘導体の含有量は、電解液に「難燃性」を付与する観点から、５体積％以上が好ましい。更に、該含有量は、電解液に「不燃性」を付与する観点から、１０体積％以上が好ましい。上記ホスファゼン誘導体の含有量が５体積％以上であれば、電解液が難燃性になり、１０体積％以上であれば、電解液が不燃性になる。ここで、難燃性・不燃性は、ＵＬ９４ＨＢ法に準拠する方法で定義されるものであり、不燃性石英ファイバーに１．０ｍＬの電解液を染み込ませ１２７ｍｍ×１２．７ｍｍの試験片を作製し、該試験片を大気環境下で着火した際、着火した炎が装置の２５ｍｍラインまで到達せず、かつ網からの落下物にも着火が認められなかった場合を難燃性ありとし、着火が認められなかった場合（燃焼長０ｍｍ）を不燃性ありとしたものである。なお、本発明において、不燃性及び難燃性はＪＩＳ  Ｋ  ７２０１に準拠した酸素指数測定によっても評価した。
ここで、酸素指数とは、ＪＩＳ  Ｋ  ７２０１に規定の所定の試験条件下において、材料が燃焼を持続するのに必要な体積パーセントで表される最低酸素濃度の値をいい、酸素指数が低いことは発火・引火の危険性が高いことを意味し、反対に酸素指数が高いことは発火・引火の危険性が低く、「安全性が高い」ことを意味する。大気条件下では酸素指数は２０．２体積％に相当するため、酸素指数が２０．２体積％の電解液は大気中で燃焼することを意味する。本発明者らの検討の結果、酸素指数が２３体積％以上の電解液は上記ＵＬ９４ＨＢ法に準拠する方法で定義される難燃性を有し、酸素指数が２５体積％以上の電解液は上記ＵＬ９４ＨＢ法に準拠する方法で定義される不燃性を有することが分かったため、本発明では、難燃性・不燃性を酸素指数測定により評価した。
本発明の非水電解液電気二重層キャパシタを構成する正極としては、特に制限はないが、通常、炭素系の分極性電極が好ましい。該分極性電極としては、通常、比表面積及びかさ比重が大きく、電気化学的に不活性で、抵抗が小さい等の特性を有する電極が好ましい。該分極性電極は、一般的には、活性炭を含有し、必要に応じて導電剤やバインダー等のその他の成分を含有する。
上記正極に用いる活性炭の原料としては、特に制限はなく、例えば、フェノール樹脂の他、各種の耐熱性樹脂、ピッチ等が好適に挙げられる。耐熱性樹脂としては、例えば、ポリイミド、ポリアミド、ポリアミドイミド、ポリエーテルイミド、ポリエーテルスルホン、ポリエーテルケトン、ビスマレイミドトリアジン、アラミド、フッ素樹脂、ポリフェニレン、ポリフェニレンスルフィド等の樹脂が好適に挙げられる。これらは１種単独で使用してもよく、２種以上を併用してもよい。上記活性炭の形体としては、より比表面積を高くして、非水電解液電気二重層キャパシタの充電容量を大きくする点から、粉末状、繊維布状等の形体が好ましい。また、これらの活性炭は、電気二重層キャパシタの充電容量をより高くする目的で、熱処理、延伸成形、真空高温処理、圧延等の処理がなされていてもよい。
上記正極に用いる導電剤としては、特に制限はないが、黒鉛、アセチレンブラック等が挙げられる。また、上記正極に用いるバインダーの材質としては、特に制限はないが、ポリフッ化ビニリデン（ＰＶＤＦ）、ポリテトラフルオロエチレン（ＰＴＦＥ）等の樹脂が挙げられる。
本発明の非水電解液電気二重層キャパシタを構成する負極としては、前記正極と同様の分極性電極が好適に挙げられる。
本発明の非水電解液電気二重層キャパシタは、上述した正極、負極、電解液の他、セパレーター、集電体、容器等を備えるのが好ましく、更に通常電気二重層キャパシタに使用されている公知の各部材を備えることができる。ここで、セパレーターは、非水電解液電気二重層キャパシタの短絡防止等を目的として、正負電極間に介在される。該セパレーターとしては、特に制限はなく、通常、非水電解液電気二重層キャパシタのセパレーターとして用いられる公知のセパレーターが好適に用いられる。セパレーターの材質としては、例えば、微多孔性フィルム、不織布、紙等が好適に挙げられる。具体的には、ポリテトラフルオロエチレン、ポリプロピレン、ポリエチレン等の合成樹脂製の不織布、薄層フィルム等が好適に挙げられる。これらの中でも、厚さ２０〜５０μｍ程度のポリプロピレン又はポリエチレン製の微孔性フィルムが特に好適である。
前記集電体としては、特に制限はなく、通常非水電解液電気二重層キャパシタの集電体として用いられる公知のものが好適に用いられる。該集電体としては、電気化学的耐食性、化学的耐食性、加工性、機械的強度に優れ、低コストであるものが好ましく、例えば、アルミニウム、ステンレス鋼、導電性樹脂等の集電体層等が好ましい。
前記容器としては、特に制限はなく、通常非水電解液電気二重層キャパシタの容器として用いられる公知のものが好適に挙げられる。該容器の材質としては、例えば、アルミニウム、ステンレス鋼、導電性樹脂等が好適である。
本発明の非水電解液電気二重層キャパシタの形態としては、特に制限はなく、シリンダ型（円筒型、角型）、フラット型（コイン型）等の公知の形態が、好適に挙げられる。これらの非水電解液電気二重層キャパシタは、例えば、電気自動車の補助電源や、種々の電子機器、産業用機器、航空用機器等のメモリーバックアップ用や、玩具、コードレス用機器、ガス機器、瞬間湯沸し機器等の電磁ホールド用や、腕時計、柱時計、ソーラ時計、ＡＧＳ腕時計等の時計用の電源等として好適に用いられる。
本発明の非水電解液電気二重層キャパシタにおいて、前記電解液の導電率（電気伝導度）は、１．０ｍｏｌ／Ｌ濃度の支持塩溶解液の導電率で５．０ｍＳ／ｃｍ以上であり、１０ｍＳ／ｃｍ以上であるのが好ましい。本発明の非水電解液電気二重層キャパシタは、このように導電率が従来に比べて高いため、ハイレート特性（急速充放電特性）に優れる。なお、前記導電率は、電気二重層キャパシタに、５ｍＡの定電流を印加しながら、導電率計［商品名：ＣＤＭ２１０、ラジオメータートレーディング（株）製］で測定して得られた値である。
以下に、実施例を挙げて本発明を更に詳しく説明するが、本発明は下記の実施例に何ら限定されるものではない。
【実施例】  表１に示すホスファゼン誘導体を用い、テトラエチルアンモニウムフルオロボレート［（Ｃ２Ｈ５）４Ｎ・ＢＦ４（四級アンモニウム塩）］の飽和溶解量、並びに、粘度を２５℃で測定した。結果を表１に示す。なお、表１中、ホスファゼンＡは下記式（Ａ）で示される化合物であり、ホスファゼンＢは下記式（Ｂ）で示される化合物であり、ホスファゼンＣは下記式（Ｃ）で示される化合物であり、ホスファゼンＤは下記式（Ｄ）で示される化合物であり、以下に示す方法で合成した。
2004059671.tif 000005
2004059671.tif 000006
（ホスファゼン誘導体Ａの合成方法）
前記式（Ｉ）においてＸが式（ＩＡ）で表され、Ｒ１及びＲ２が総てＣｌで、Ｙが酸素である化合物を、トルエン溶媒下、−４０℃の温度条件でナトリウムエトキシドと反応させた後、分子蒸留を行うことにより、精製したホスファゼン誘導体Ａを得た。
（ホスファゼン誘導体Ｂの合成方法）
三フッ化二塩化リン（ＰＣｌ２Ｆ３）を室温条件、無溶媒でジエチルホスホリルアミドと反応させた後、分子蒸留を行うことにより、精製したホスファゼン誘導体Ｂを得た。
（ホスファゼン誘導体Ｃの合成方法）
三フッ化二塩化リン（ＰＣｌ２Ｆ３）を室温条件、無溶媒でメタンスルホンアミドと反応させることにより、前記式（Ｉ）においてＸが式（ＩＢ）で表され、Ｒ１が総てフッ素で、Ｒ３がメチル基である化合物を得た。次に、この化合物をトルエン溶媒下、室温条件でピロリジンと反応させた後、分子蒸留を行うことにより、精製したホスファゼン誘導体Ｃを得た。
（ホスファゼン誘導体Ｄの合成方法）
三フッ化二塩化リン（ＰＣｌ２Ｆ３）を室温条件、無溶媒でアセトアミドと反応させることにより、前記式（Ｉ）においてＸが式（ＩＣ）で表され、Ｒ１が総てフッ素で、Ｒ４がメチル基である化合物を得た。次に、この化合物に、アセトニトリル溶媒下、−４０℃の温度条件でナトリウムフェノキシドを添加し、分子蒸留を行うことにより、精製したホスファゼン誘導体Ｄを得た。
2004059671.tif 000007
表１から、式（Ｉ）で表されるホスファゼン誘導体は、従来用いられていたホスファゼン誘導体Ａよりも支持塩の溶解能力に優れ、また、粘度も低いことが分かる。
次に、表２に示す配合処方の電解液を調製し、該電解液の粘度を２５℃で測定し、また、下記の方法で酸素指数を測定した。
−酸素指数測定法−
ＪＩＳ  Ｋ  ７２０１に準じて、限界酸素指数を測定した。試験片は、ＳｉＯ２シート（石英濾紙、不燃性）１２７ｍｍ×１２．７ｍｍをＵ字型のアルミ箔で補強して自立可能とし、該ＳｉＯ２シートに前記電解液１．０ｍＬを含浸して作製した。この試験片を試験片支持具に垂直に、燃焼円筒（内径７５ｍｍ、高さ４５０ｍｍ、直径４ｍｍのガラス粒を底部から１００±５ｍｍの厚さに均等に満たし金属製の網をその上に置いたもの）の上端部から１００ｍｍ以上の距離に位置するように取り付けた。次に、燃焼円筒に酸素（ＪＩＳ  Ｋ  １１０１又はこれと同等以上のもの）及び窒素（ＪＩＳ  Ｋ  １１０７の２級又はこれと同等以上のもの）を流し、試験片を空気中で点火し（熱源はＪＩＳ  Ｋ  ２２４０の１種１号）、燃焼状態を調べた。但し、燃焼円筒内の総流量は１１．４Ｌ／ｍｉｎである。この試験を３回行い、その平均値を求めた。
なお、酸素指数とは、ＪＩＳ  Ｋ  ７２０１規定の所定の試験条件下において、材料が燃焼を持続するのに必要な容量パーセントで表される最低酸素濃度の値をいい、本願の限界酸素指数は、試験片の燃焼時間が３分以上継続して燃焼するか又は着炎後の燃焼長さが５０ｍｍ以上燃え続けるのに必要な最低の酸素流量とそのときの窒素流量から算出した。
式：酸素指数＝［酸素流量］／（［酸素流量］＋［窒素流量］）×１００（体積％）
上記電解液を用い、下記の方法で非水電解液電気二重層キャパシタを作製した。次に、得られた電気二重層キャパシタについて、下記評価の方法により、電気伝導性、安定性、低温特性、耐劣化性を測定・評価した。これらの結果を表２及び３に示す。
（電気二重層キャパシタ作製法）
活性炭（商品名：Ｋｕｒａｃｔｉｖｅ−１５００、クラレケミカル社製）、アセチレンブラック（導電剤）及びポリテトラフルオロエチレン（ＰＴＦＥ）（バインダー）を、それぞれ、質量比（活性炭／アセチレンブラック／ＰＴＦＥ）で８／１／１となるように混合し、混合物を得た。得られた混合物の１００ｍｇを採取し、これを２０ｍｍφの耐圧カーボン製容器に入れて、圧力１５０ｋｇｆ／ｃｍ２、常温の条件下で圧粉成形し、正極及び負極（分極性電極）を作製した。得られた正極及び負極と、アルミニウム金属板（集電体）（厚み：０．５ｍｍ）と、ポリプロピレン／ポリエチレン板（セパレーター）（厚み：２５μｍ）とを用いてセルを組み立て、真空乾燥によって十分に乾燥させた。該セルを前記電解液で含浸し、非水電解液電気二重層キャパシタを作製した。
−電気伝導性の測定−
得られた電気二重層キャパシタに、５ｍＡの定電流を印加しながら、導電率計［商品名：ＣＤＭ２１０、ラジオメータートレーディング（株）製］を用いて電気伝導性を測定した。結果を表１に示す。
−安定性の評価−
得られた非水電解液電気二重層キャパシタについて、初期及び１０００サイクル充電・放電後の内部抵抗を測定し、長期安定性の評価とした。ここで、内部抵抗（Ω）は、公知の内部抵抗の測定方法、例えば、充放電曲線を測定し、その際、充電停止（Ｃｈａｒｇｅ  Ｒｅｓｔ）又は放電停止（Ｄｉｓｃｈａｒｇｅ  Ｒｅｓｔ）に伴う電位のふれ幅を測定する方法により得ることができる。
−低温特性の評価−
上記電気二重層キャパシタを−２０℃においた際の内部抵抗を、インピーダンスアナライザーにより測定した。
−耐劣化性の評価−
得られた非水電解液について、前述の安定性評価方法と同様に、非水電解液調製直後及び２ヶ月間グローブボックス内で放置後の水分率（ｐｐｍ）、フッ化水素濃度（ｐｐｍ）、電気伝導性を測定・算出し、耐劣化性の評価を行った。また、非水電解液調製直後及び２ヶ月間グローブボックス内で放置後の非水電解液の色調変化を目視により観察した。
2004059671.tif 000008
2004059671.tif 000009
表２から、本発明の非水電解液電気二重層キャパシタの電解液は、従来例の電解液よりも粘度が低く、該電解液を用いた本発明の非水電解液電気二重層キャパシタは、従来例の電池よりも導電率が高いことが分がる。そのため、本発明の非水電解液電気二重層キャパシタは、急速充電特性及び急速放電特性に優れる。また、本発明の非水電解液電気二重層キャパシタは、電気二重層キャパシタとしての特性及び耐劣化性が、従来例の電池と同等以上である。また、本発明の非水電解液電気二重層キャパシタの電解液は、酸素指数が高く、電解液の安全性が高いことも分かる。
【産業上の利用可能性】  本発明によれば、支持塩溶解能力が高く且つ粘度が低い電気二重層キャパシタの非水電解液用添加剤を提供することができる。また、該添加剤を電解液に添加した本発明の非水電解液電気二重層キャパシタは、電気伝導率が高く、急速放電特性及び急速充電特性に優れる。
【国際調査報告】
2004059671.tif 000012
2004059671.tif 000013
2004059671.tif 000014
2004059671.tif 000015